FR 3104585 A1 20210618 FR 1914624 A 20191217 L’invention concerne un système catalytique à base au moins d’un métallocène et d’un composé diorganomagnésien asymétrique R B -Mg-R A , R B étant différent de R A et comprenant un noyau benzénique substitué par l’atome de magnésium, l’un des atomes de carbone du noyau benzénique en ortho du magnésium étant substitué par un méthyle, un éthyle, un isopropyle ou formant un cycle avec l'atome de carbone qui est son plus proche voisin et qui est en méta du magnésium, l’autre atome de carbone du noyau benzénique en ortho du magnésium étant substitué par un méthyle, un éthyle ou un isopropyle,R A étant un alkyle, un cycloalkyle ou un benzyle, substitué ou non. Il permet d’augmenter le taux de fonction dans la synthèse de polymère fonctionnel. Système catalytique à base d’un métallocène et d’un diorganomagnésien Le domaine de la présente invention est celui des systèmes catalytiques qui sont à base d’un métallocène de terre rare et d’un organomagnésien et qui sont destinés à être utilisés dans la préparation de polyoléfines, en particulier de copolymères d’oléfine et de 1,3-diène. Des systèmes catalytiques à base de métallocènes de terre rare sont décrits par exemple dans les demandes de brevet EP 1 092 731, WO 2004035639, WO 2007054224 et WO 2018224776. Ils permettent la synthèse de polyoléfines, en particulier de copolymères d’oléfine et de 1,3-diène. Ils sont également utilisés dans la préparation de copolymères d’éthylène et de 1,3-butadiène fonctionnel, comme le décrit le document WO 2018224776. Dans ces systèmes catalytiques, le métallocène est activé par un co-catalyseur qui fait partie du système catalytique. A titre de co-catalyseur peut convenir un organomagnésien, un organoaluminique ou un organolithien. Lorsque le co-catalyseur est un organomagnésien, il est typiquement un diorganomagnésien dans lesquels l’atome de magnésium est lié à deux groupes aliphatiques. La Demanderesse a découvert un nouveau système catalytique à base de métallocène de terre rare utilisant à titre de co-catalyseur un diorganomagnésien qui présente une liaison magnésium-carbone, lequel carbone est un atome de carbone constitutif d’un noyau benzénique spécifique. Le nouveau système catalytique permet d’augmenter le taux de fonction dans la synthèse de polymère fonctionnel. Même selon certains modes de réalisation de l’invention, l’activité catalytique du système catalytique est améliorée. Ainsi, un premier objet de l’invention est un système catalytique à base au moins : - d’un métallocène de formule (Ia) ou (Ib), de préférence (Ia), - d’un composé diorganomagnésien à titre de co-catalyseur, {P(Cp 1 )(Cp 2 )Y} (Ia) Cp 3 Cp 4 Y (Ib) Y désignant un groupe comportant un atome de métal qui est une terre rare, Cp 1 , Cp 2 , Cp 3 et Cp 4 , identiques ou différents, étant choisis dans le groupe constitué par les groupes fluorényles, les groupes cyclopentadiényles et les groupes indényles, les groupes étant substitués ou non substitués, P étant un groupe pontant les deux groupes Cp 1 et Cp 2 , et comprenant un atome de silicium ou de carbone, le composé diorganomagnésien étant un composé asymétrique de formule (II) R B -Mg-R A (II) R B étant différent de R A , R B comprenant un noyau benzénique substitué par l’atome de magnésium, l’un des atomes de carbone du noyau benzénique en ortho du magnésium étant substitué par un méthyle, un éthyle, un isopropyle ou formant un cycle avec l'atome de carbone qui est son plus proche voisin et qui est en méta du magnésium, l’autre atome de carbone du noyau benzénique en ortho du magnésium étant substitué par un méthyle, un éthyle ou un isopropyle, R A étant un alkyle, un cycloalkyle ou un benzyle, substitué ou non. L’invention concerne aussi un procédé de préparation d’un polymère qui comprend une étape de polymérisation d’un monomère M choisi dans le groupe des monomères constitués par les diènes conjugués, l’éthylène, les α-monooléfines et leurs mélanges en présence d’un système catalytique conforme à l’invention. Description détaillée Tout intervalle de valeurs désigné par l'expression "entre a et b" représente le domaine de valeurs supérieur à "a" et inférieur à "b" (c’est-à-dire bornes a et b exclues) tandis que tout intervalle de valeurs désigné par l'expression "de a à b" signifie le domaine de valeurs allant de "a" jusqu'à "b" (c’est-à-dire incluant les bornes strictes a et b). L'abréviation "pce" signifie parties en poids pour cent parties d'élastomère (du total des élastomères si plusieurs élastomères sont présents). Les composés mentionnés dans la description peuvent être d'origine fossile ou biosourcés. Dans ce dernier cas, ils peuvent être, partiellement ou totalement, issus de la biomasse ou obtenus à partir de matières premières renouvelables issues de la biomasse. Par l’expression « à base de » utilisée pour définir les constituants du système catalytique, on entend le mélange de ces constituants, ou le produit de la réaction d’une partie ou de la totalité de ces constituants entre eux. Dans la présente demande, on entend par métallocène un complexe organométallique dont le métal, en l’espèce l’atome de terre rare, est lié à deux groupes Cp 3 et Cp 4 ou à une molécule de ligand constitué de deux groupes Cp 1 et Cp 2 reliés entre eux par un pont P. Ces groupes Cp 1 , Cp 2 , Cp 3 et Cp 4 , identiques ou différents, sont choisis dans le groupe constitué par les groupes fluorényles, les groupes cyclopentadiényles et les groupes indényles, ces groupes pouvant être substitués ou non substitués. On rappelle que les terres rares sont des métaux et désignent les éléments scandium, yttrium et les lanthanides dont le numéro atomique varie de 57 à 71. Selon une première variante de l’invention, le métallocène utilisé comme constituant de base dans le système catalytique conforme à l’invention répond à la formule (Ia) {P(Cp 1 )(Cp 2 )Y} (Ia) dans laquelle Y désigne un groupe comportant un atome de métal qui est une terre rare, Cp 1 et Cp 2 , identiques ou différents, sont choisis dans le groupe constitué par les groupes fluorényles, les groupes cyclopentadiényles et les groupes indényles, les groupes étant substitués ou non substitués, P est un groupe pontant les deux groupes Cp 1 et Cp 2 , et comprenant un atome de silicium ou de carbone. Selon une deuxième variante de l’invention, le métallocène utilisé comme constituant de base dans le système catalytique conforme à l’invention répond à la formule (Ib) Cp 3 Cp 4 Y (Ib) dans laquelle Y désigne un groupe comportant un atome de métal qui est une terre rare, Cp 3 et Cp 4 , identiques ou différents, sont choisis dans le groupe constitué par les groupes fluorényles, les groupes cyclopentadiényles et les groupes indényles, les groupes étant substitués ou non substitués. A titre de groupes cyclopentadiényles, fluorényles et indényles substitués, on peut citer ceux substitués par des radicaux alkyles ayant 1 à 6 atomes de carbone ou par des radicaux aryles ayant 6 à 12 atomes de carbone ou encore par des radicaux trialkylsilyles tels que SiMe 3 . Le choix des radicaux est aussi orienté par l’accessibilité aux molécules correspondantes que sont les cyclopentadiènes, les fluorènes et indènes substitués, parce que ces derniers sont disponibles commercialement ou facilement synthétisables. A titre de groupes fluorényles substitués, on peut citer particulièrement le 2,7-ditertiobutyle-fluorényle, le 3,6-ditertiobutyle-fluorényle. Les positions 2, 3, 6 et 7 désignent respectivement la position des atomes de carbone des cycles comme cela est représenté dans le schéma ci-après, la position 9 correspondant à l’atome de carbone auquel est attaché le pont P. A titre de groupes cyclopentadiényles substitués, on peut citer particulièrement ceux substitués en position 2, plus particulièrement le groupe tétraméthylcyclopentadiènyle. La position 2 (ou 5) désigne la position de l’atome de carbone qui est adjacent à l’atome de carbone auquel est attaché le pont P, comme cela est représenté dans le schéma ci-après. A titre de groupes indényles substitués, on peut citer particulièrement ceux substitués en position 2, plus particulièrement le 2-méthylindényle, le 2-phénylindényle. La position 2 désigne la position de l’atome de carbone qui est adjacent à l’atome de carbone auquel est attaché le pont P, comme cela est représenté dans le schéma ci-après. De préférence, le métallocène est de formule (Ia). Selon un mode de réalisation préférentiel de l’invention, Cp 1 et Cp 2 sont identiques et sont choisis dans le groupe constitué par les groupes fluorényles substitués et le groupe fluorényle non substitué de formule C 13 H 8 . Le système catalytique selon ce mode de réalisation préférentiel a la particularité de conduire à des copolymères de butadiène et d’éthylène qui comprennent en plus des unités monomères éthylène et des unités butadiène des unités cycliques 1,2-cyclohexane de formule suivante : Avantageusement, Cp 1 et Cp 2 sont identiques et représentent chacun un groupe fluorényle non substitué de formule C 13 H 8 , représenté par le symbole Flu. Selon un mode de réalisation préférentiel de l’invention, le symbole Y représente le groupe Met-G, avec Met désignant un atome de métal qui est une terre rare et G désignant un groupe comprenant le motif borohydrure BH 4 ou désignant un atome d’halogène choisi dans le groupe constitué par le chlore, le fluor, le brome et l’iode. Avantageusement, G désigne un atome de chlore ou le groupe de formule (III) : (BH 4 ) (1+y)- L y -N x (III) dans laquelle L représente un métal alcalin choisi dans le groupe constitué par le lithium, le sodium et le potassium, N représente une molécule d’un éther, x, nombre entier ou non, est égal ou supérieur à 0, y, nombre entier, est égal ou supérieur à 0. Très avantageusement, G désigne le groupe de formule (III). Comme éther convient tout éther qui a le pouvoir de complexer le métal alcalin, notamment le diéthyléther et le tétrahydrofurane. Selon l’un quelconque des modes de réalisation de l’invention, le métal du métallocène utile au besoin de l’invention, en l’espèce la terre rare, est de préférence un lanthanide dont le numéro atomique va de 57 à 71, de manière plus préférentielle le néodyme, Nd. Le pont P reliant les groupes Cp 1 et Cp 2 répond de préférence à la formule ZR 1 R 2 , dans laquelle Z représente un atome de silicium ou de carbone, R 1 et R 2 , identiques ou différents, représentent chacun un groupe alkyle comprenant de 1 à 20 atomes de carbone, de préférence un méthyle. Dans la formule ZR 1 R 2 , Z représente avantageusement un atome de silicium, Si. Le métallocène utile à la synthèse du système catalytique peut se trouver sous la forme de poudre cristallisée on non, ou encore sous la forme de monocristaux. Le métallocène peut se présenter sous une forme monomère ou dimère, ces formes dépendant du mode de préparation du métallocène, comme par exemple cela est décrit dans la demande de brevet WO 2007054224 ou WO 2007054223. Le métallocène peut être préparé de façon traditionnelle par un procédé analogue à celui décrit dans la demande de brevet WO 2007054224 ou WO 2007054223, notamment par réaction dans des conditions inertes et anhydres du sel d’un métal alcalin du ligand avec un borohydrure de terre rare dans un solvant adapté, tel un éther, comme le diéthyléther ou le tétrahydrofurane ou tout autre solvant connu de l’homme de l’art. Après réaction, le métallocène est séparé des sous-produits de réaction par les techniques connues de l’homme de l’art, telles que la filtration ou la précipitation dans un second solvant. Le métallocène est au final séché et isolé sous forme solide. Selon un mode de réalisation particulièrement préférentiel, le métallocène est de formule (III-1), (III-2), (III-3), (III-4) ou (III-5) : [Me 2 Si(Flu) 2 Nd(µ-BH 4 ) 2 Li(THF)] (III-1) [{Me 2 SiFlu 2 Nd(µ-BH 4 ) 2 Li(THF)} 2 ] (III-2) [Me 2 SiFlu 2 Nd(µ-BH 4 )(THF)] (III-3) [{Me 2 SiFlu 2 Nd(µ-BH 4 )(THF)} 2 ] (III-4) [Me 2 SiFlu 2 Nd(µ-BH 4 )] (III-5) dans laquelle Flu représente le groupe C 13 H 8 . Un autre constituant de base du système catalytique conforme à l’invention est le co-catalyseur capable d’activer le métallocène vis-à-vis de la polymérisation, notamment dans la réaction d’amorçage de polymérisation. Le co-catalyseur utile aux besoins de l’invention est un composé diorganomagnésien asymétrique de formule (II), puisque les deux groupes représentés par les symboles R B et R A sont différents l’un de l’autre. R B -Mg-R A (II) Le groupe représenté par le symbole R A est un alkyle, un cycloalkyle ou un benzyle, substitué ou non. L’alkyle représenté par le symbole R A peut être linéaire ou ramifié, de préférence linéaireet peut contenir 1 à 12 atomes de carbone, de préférence 2 à 10 atomes de carbone, de manière plus préférentielle de 2 à 8 atomes de carbone. Le cycloalkyle représenté par le symbole R A peut contenir 4 à 12 atomes de carbone. De préférence, R A représente un alkyle linéaire ayant de 2 à 8 atomes de carbone. Mieux R A représente n-butyle. Le groupe représenté par le symbole R B a pour caractéristique essentielle de comprendre un noyau benzénique substitué par l’atome de magnésium. Les deux atomes de carbone du noyau benzénique de R B en ortho du magnésium portent un substituant, identique ou différent. Alternativement l’un des deux atomes de carbone du noyau benzénique de R B en ortho du magnésium peut porter un substituant, l’autre atome de carbone du noyau benzénique de R B en ortho du magnésium peut former un cycle. Le substituant est un méthyle, un éthyle ou un isopropyle. Dans le cas où l’un des 2 atomes de carbone du noyau benzénique de R B en ortho du magnésium est substitué par un isopropyle, de préférence le deuxième atome de carbone du noyau benzénique de R B en ortho du magnésium n’est pas substitué par un isopropyle. De préférence, les atomes de carbone du noyau benzénique de R B en ortho du magnésium sont substitués par un méthyle ou un éthyle. De manière plus préférentielle, les atomes de carbone du noyau benzénique de R B en ortho du magnésium sont substitués par un méthyle. Selon un mode de réalisation préférentiel, le composé diorganomagnésien asymétrique répond à la formule (IV) dans laquelle R A est un alkyle, un cycloalkyle ou un benzyle, substitué ou non, R 1 et R 5 , identiques ou différents, représentent un méthyle ou éthyle et R 2 , R 3 et R 4 , identiques ou différents, représentent un atome d’hydrogène ou un alkyle. De préférence, R 1 et R 5 représentent un méthyle. De préférence, R 2 et R 4 représentent un atome hydrogène. Selon une variante préférentielle, R 1 , R 3 et R 5 sont identiques. Selon une variante plus préférentielle, R 2 et R 4 représentent un hydrogène et R 1 , R 3 et R 5 sont identiques. Dans une variante davantage préférentielle, R 2 et R 4 représentent un hydrogène et R 1 , R 3 et R 5 représentent un méthyle. Le composé diorganomagnésien asymétrique utile à l’invention peut être préparé par un procédé qui comprend les étapes suivantes : - la mise en contact d’un composé organométallique de formule R A M avec un organomagnésien de formule R B -Mg-X, - la réaction du composé organométallique de formule R A M et de l’organomagnésien de formule R B -Mg-X, M représentant un atome de lithium, de sodium ou de potassium, X représentant un groupe partant, R B et R A étant tels que définis précédemment. On entend par groupe partant un groupe partant tel que défini par IUPAC. A titre de groupe partant, on peut citer tout particulièrement les atomes d’halogène choisi dans le groupe constitué par le chlore, le fluor, le brome et l’iode. X est préférentiellement un atome d’halogène. X est plus préférentiellement un atome de brome ou un atome de chlore. X est encore plus préférentiellement un atome de brome. De préférence, M représente un atome de lithium, auquel cas l’organométallique de formule R A M est un organolithien. La réaction de l’organolithien et de l’organomagnésien est conduite typiquement dans un éther tel que le diéthyléther, le dibutyléther, le tétrahydrofurane, le méthyltétrahydrofurane. La réaction est conduite aussi typiquement à une température allant de 0°C à 60°C. La mise en contact est réalisée de préférence à une température comprise entre 0°C et 23°C. La mise en contact du composé organométallique de formule R A M avec l’organomagnésien de formule R B -Mg-X se fait préférentiellement par l’ajout d’une solution du composé organométallique R A M à une solution de l’organomagnésien R B -Mg-X. La solution du composé organométallique R A M est généralement une solution dans un solvant hydrocarboné, de préférence n-hexane, cyclohexane ou méthylcyclohexane, la solution de l’organomagnésien R B -Mg-X est généralement une solution dans un éther, de préférence le diéthyléther, le tétrahydrofurane ou le méthyltétrahydrofurane. De préférence, les concentrations respectives des solutions du composé organométallique et de l’organomagnésien R A M et R B -Mg-X sont respectivement de 0.01 à 1 mol/l et de 1 à 5 mol/l. De manière plus préférentielle, les concentrations respectives des solutions du composé organométallique et de l’organomagnésien R A M et R B -Mg-X sont respectivement de 0.05 à 0.2 mol/l et de 2 à 3 mol/l. Comme toute synthèse faite en présence de composés organométalliques, la mise en contact et la réaction ont lieu dans des conditions anhydres sous atmosphère inerte Typiquement, les solvants et les solutions sont utilisés sous azote ou argon anhydre. Les différentes étapes du procédé sont conduites généralement sous agitation. Une fois le diorganomagnésien asymétrique formé, il est récupéré généralement en solution après filtration conduite sous atmosphère inerte et anhydre. La solution de diorganomagnésien asymétrique est typiquement stockée avant son utilisation dans des récipients hermétiques, par exemple des bouteilles capsulées, à une température comprise entre -25°C et 23°C. Comme tout composé organomagnésien, le composé diorganomagnésien R B -Mg-R A utile aux besoins de l’invention peut se présenter sous la forme d’une entité monomère (R B -Mg-R A ) 1 ou sous la forme d’une entité polymère (R B -Mg-R A ) p , p étant un nombre entier supérieur à 1, notamment dimère (R B -Mg-R A ) 2 . Par ailleurs, qu’il soit sous la forme d’une entité monomère ou polymère, il peut également se présenter sous la forme d’une entité coordinée à une ou plusieurs molécules d’un solvant, de préférence d’un éther tel que le diéthyléther, le tétrahydrofurane ou le méthyltétrahydrofurane. Le système catalytique conforme à l’invention peut être préparé de façon traditionnelle par un procédé analogue à celui décrit dans la demande de brevet WO 2007054224 ou WO 2007054223. Par exemple on fait réagir dans un solvant hydrocarboné le diorganomagnésien asymétrique et le métallocène typiquement à une température allant de 20 à 80°C pendant une durée comprise entre 5 et 60 minutes. Les quantités de co-catalyseur et métallocène mises en réaction sont telles que le rapport entre le nombre de mole de Mg du co-catalyseur et le nombre de mole de métal de terre rare du métallocène va de préférence de 1 à 100, de manière plus préférentielle de 1 à moins de 10. La plage de valeurs allant de 1 à moins de 10 est notamment plus favorable pour l’obtention de polymères de masses molaires élevées. Le système catalytique est généralement préparé dans un solvant hydrocarboné, aliphatique comme le méthylcyclohexane ou aromatique comme le toluène. Généralement après sa synthèse, le système catalytique est utilisé en l’état dans le procédé de synthèse du polymère conforme à l’invention. Alternativement, le système catalytique conforme à l’invention peut être préparé par un procédé analogue à celui décrit dans la demande de brevet WO 2017093654 A1 ou dans la demande de brevet WO 2018020122 A1. Selon cette alternative, le système catalytique contient en outre un monomère de préformation choisi parmi un diène conjugué, l’éthylène ou un mélange d’éthylène et d’un diène conjugué, auquel cas le système catalytique est à base au moins du métallocène, du diorganomagnésien asymétrique et du monomère de préformation. Par exemple on fait réagir dans un solvant hydrocarboné le diorganomagnésien asymétrique et le métallocène typiquement à une température de 20 à 80°C pendant 10 à 20 minutes pour obtenir un premier produit de réaction, puis avec ce premier produit de réaction on fait réagir à une température allant de 40 à 90°C pendant 1h à 12h le monomère de préformation choisi parmi un diène conjugué, l’éthylène ou un mélange d’éthylène et d’un diène conjugué. Le diène conjugué à titre de monomère de préformation est de préférence un 1,3-diène tel que le 1,3-butadiène, l’isoprène ou encore un 1,3-diène de formule CH 2 =CR-CH=CH 2 , le symbole R représentant une chaîne hydrocarbonée ayant 3 à 20 atomes de carbone, en particulier le myrcène ou le β-farnésène. Le système catalytique ainsi obtenu peut être utilisé de suite dans le procédé conforme à l’invention ou être stocké sous atmosphère inerte, notamment à une température allant de -20°C à la température ambiante (23°C), avant son utilisation dans la synthèse de polymères. Comme toute synthèse faite en présence de composé organométallique, la synthèse du métallocène, la synthèse du diorganomagnésien asymétrique et la synthèse du système catalytique ont lieu dans des conditions anhydres sous atmosphère inerte. Typiquement, les réactions sont conduites à partir de solvants et de composés anhydres sous azote ou argon anhydre. Le système catalytique peut se présenter sous la forme d’une solution lorsqu’il est en présence d’un solvant hydrocarboné. Le solvant hydrocarboné peut être aliphatique comme le méthylcyclohexane ou aromatique comme le toluène. Le solvant hydrocarboné est de préférence aliphatique, de manière plus préférentielle le méthylcyclohexane. Généralement, le système catalytique est stocké sous la forme d’une solution dans le solvant hydrocarboné avant d’être utilisé en polymérisation. On peut parler alors de solution catalytique qui comprend le système catalytique et le solvant hydrocarboné. Selon l’un quelconque des modes de réalisation de l’invention, le système catalytique comprend de préférence un solvant hydrocarboné. Lorsque le système catalytique est en solution, sa concentration est définie par la teneur en métal de métallocène dans la solution. La concentration en métal de métallocène a une valeur allant préférentiellement de 0.0001 à 0.2 mol/l, plus préférentiellement de 0.001 à 0.03 mol/l. Le système catalytique selon l’invention est destiné à être utilisé dans un procédé de synthèse de polymères, notamment d’élastomères utilisables dans des compositions de caoutchouc, par exemple pour pneumatique. Lorsque le procédé comprend une étape de fonctionnalisation des polymères, l’utilisation combinée du métallocène et du composé diorganomagnésien asymétrique tels que décrits selon les modes de réalisation de l’invention permet d’augmenter le taux de chaînes polymères fonctionnelles. Même l’activité catalytique dans la synthèse de polymères peut être aussi améliorée, notamment lorsque les substituants du noyau benzénique en ortho du magnésium dans le composé diorganomagnésien asymétrique sont tous les deux différents d’un groupe isopropyle. Les polymères sont typiquement des copolymères de diènes et d’oléfines. A titre d’oléfines, on peut citer particulièrement l’éthylène et les α-oléfines, notamment celles ayant 3 à 18 atomes de carbone. A titre de diènes conviennent tout particulièrement les 1,3-diènes, plus particulièrement les 1,3-diènes ayant 4 à 24 atomes de carbone tel que le 1,3-butadiène, l’isoprène, le myrcène et le β-farnésène et leurs mélanges. Le procédé de préparation d’un polymère, autre objet de l’invention, comprend une étape de polymérisation d’un monomère M choisi dans le groupe des monomères constitués par les diènes conjugués, l’éthylène, les α-monooléfines et leurs mélanges en présence d’un système catalytique conforme à l’invention. De préférence, le monomère M est un mélange d’un 1,3-diène et d’éthylène. A titre de diènes conviennent tout particulièrement les 1,3-diènes, plus particulièrement les 1,3-diènes ayant 4 à 24 atomes de carbone tel que le 1,3-butadiène, l’isoprène, le myrcène, le β-farnésène et leurs mélanges. Selon la microstructure et la longueur des chaînes polymères préparées par le procédé conforme à l’invention, le polymère peut être un élastomère. La polymérisation est conduite de préférence en solution, en continu ou discontinu. Le solvant de polymérisation peut être un solvant hydrocarboné, aromatique ou aliphatique. A titre d’exemple de solvant de polymérisation, on peut citer le toluène et le méthylcyclohexane. Le monomère M peut être introduit dans le réacteur contenant le solvant de polymérisation et le système catalytique ou inversement le système catalytique peut être introduit dans le réacteur contenant le solvant de polymérisation et le monomère M. Le monomère M et le système catalytique peuvent être introduits simultanément dans le réacteur contenant le solvant de polymérisation, notamment dans le cas d’une polymérisation en continu. La polymérisation est conduite typiquement dans des conditions anhydres et en l’absence d’oxygène, en présence éventuelle d’un gaz inerte. La température de polymérisation varie généralement dans un domaine allant de 40 à 150°C, préférentiellement 40 à 120°C. Elle est ajustée selon le monomère à polymériser. De préférence, la copolymérisation est conduite à pression constante d’éthylène. Au cours de la polymérisation de l’éthylène et des 1,3-diènes dans un réacteur de polymérisation, un ajout continu d’éthylène et des 1,3-diènes peut être réalisé dans le réacteur de polymérisation, auquel cas le réacteur de polymérisation est un réacteur alimenté. Ce mode de réalisation est tout particulièrement adapté pour la synthèse de copolymère statistique. La polymérisation peut être stoppée par refroidissement du milieu de polymérisation ou par ajout d’un alcool. Le polymère peut être récupéré selon les techniques classiques connues de l’homme du métier comme par exemple par précipitation, par évaporation du solvant sous pression réduite ou par stripping à la vapeur d’eau. Alternativement au lieu d’ajouter un alcool, on peut ajouter un agent de modification ou agent de fonctionnalisation, auquel cas le procédé comprend après l’étape de polymérisation l’ajout d’un agent de modification pour fonctionnaliser le polymère. Il est alors récupéré un polymère portant une fonction telle qu’une fonction amine, une fonction silanol ou une fonction alcoxysilane. Selon un mode de réalisation particulier de l’invention, le polymère porte une fonction amine, alcoxysilane ou silanol. Selon une première variante dans laquelle la fonction portée par le polymère est une fonction amine, l’agent de modification est de préférence un composé de formule (V), Si(Fc 1 ) 3-g (Rc 2 ) g (Rca) (V) les symboles Fc 1 , identiques ou différents, représentant un groupe alcoxy, les symboles Rc 2 , identiques ou différents, représentant un atome d’hydrogène ou une chaîne hydrocarbonée, le symbole Rca représentant une chaîne hydrocarbonée substituée par une fonction amine, g étant un nombre entier allant de 0 à 1. Le groupe alcoxy représenté par le symbole Fc 1 dans la formule (V) est de préférence méthoxy ou éthoxy. La fonction amine désignée dans le symbole Rca dans la formule (V), à savoir la fonction amine de l’agent de modification est une fonction amine primaire protégée, une fonction amine secondaire protégée ou une fonction amine tertiaire. Comme groupes protecteurs des fonctions amine primaire et amine secondaire, on peut citer les groupes silyles, par exemple les groupes triméthylsilyle et terbutyldiméthylsilyle. De préférence, la fonction amine de l’agent de modification est une fonction amine tertiaire. Avantageusement, la fonction amine de l’agent de modification est une amine tertiaire de formule –N(R B ) 2 dans laquelle chaque R B représente un alkyle, préférentiellement un méthyle ou un éthyle. A titre d’agent de modification pour préparer un polymère portant une fonction amine selon la première variante, on peut citer les composés (N,N-diméthyl-3-aminopropyl)méthyldiméthoxysilane, (N,N-diméthyl-3-aminopropyl)méthyldiéthoxysilane, (N,N-diméthyl-3-aminopropyl)éthyldiméthoxysilane, (N,N-diméthyl-3-aminopropyl)éthyl-diéthoxysilane, (N,N-diméthylaminopropyl)triméthoxysilane, (N,N-diméthylaminopropyl)triéthoxysilane et (N-(3-triméthoxysilyl)propyl)-N-(triméthylsilyl)silanamine, (N-(3-triéthoxysilyl)propyl)-N-(triméthyl-silyl)silanamine, de préférence (N,N-diméthyl-3-aminopropyl)méthyldiméthoxysilane, (N,N-diméthyl-3-aminopropyl)éthyldiméthoxysilane, (N,N-diméthylaminopropyl)triméthoxysilane et (N-(3-triméthoxysilyl)-propyl)-N-(triméthylsilyl)silanamine, de manière plus préférentielle (N,N-diméthylaminopropyl)triméthoxysilane et (N-(3-triméthoxysilyl)propyl)-N-(triméthylsilyl)-silanamine. Selon une deuxième variante dans laquelle la fonction portée par le polymère est une fonction silanol ou alcoxysilane, l’agent de modification est de préférence un composé de formule (VI), Si(Fc 1 ) 4-g (Rc 2 ) g (VI) les symboles Fc 1 , identiques ou différents, représentant un groupe alcoxy ou un atome d’halogène, les symboles Rc 2 , identiques ou différents, représentant un atome d’hydrogène, une chaîne hydrocarbonée ou une chaîne hydrocarbonée substituée par une fonction chimique Fc 2 , g étant un nombre entier allant de 0 à 2. Lorsque le symbole Fc 1 représente un groupe alcoxy dans la formule (VI), le groupe alcoxy est de préférence méthoxy ou éthoxy. Lorsque le symbole Fc 1 représente un atome d’halogène dans la formule (VI), l’atome d’halogène est de préférence le chlore. Parmi les chaînes hydrocarbonées représentée par les symboles Rc 2 dans les formules (VI), on peut citer les alkyles, de préférence les alkyles ayant au plus 6 atomes de carbone, de manière plus préférentielle méthyle ou éthyle, mieux méthyle. Parmi les chaînes hydrocarbonées substituées par une fonction chimique Fc 2 qui sont représentée par les symboles Rc 2 dans les formules (VI), on peut citer les chaînes alcanediyles, de préférence celles comportant au plus 6 atomes de carbone, de manière plus préférentielle le groupe 1,3-propanediyle, le groupe alcanediyle portant un substituant, la fonction chimique Fc 2 , autrement dit, une valence de la chaîne alcanediyle pour la fonction Fc 2 , l’autre valence pour l’atome de silicium de la fonction méthoxysilane. Dans les formules (VI), on entend par fonction chimique un groupe qui est différent d’un groupe hydrocarboné saturé et qui peut participer à des réactions chimiques. L’homme du métier comprend que la fonction chimique Fc 2 dans la formule (VI) est un groupe chimiquement inerte vis-à-vis des espèces chimiques présentes dans le milieu de polymérisation. La fonction chimique Fc 2 dans la formule (VI) peut être sous une forme protégée, comme par exemple dans le cas de la fonction amine primaire, amine secondaire ou thiol. A titre de fonction chimique Fc 2 , peuvent être citées les fonctions éther, thioéther, amine primaire protégée, amine secondaire protégée, amine tertiaire, thiol protégé, silyle. De préférence, la fonction chimique Fc 2 dans la formule (VI) est une fonction amine primaire protégée, une fonction amine secondaire protégée, une fonction amine tertiaire ou une fonction thiol protégée. Comme groupes protecteurs des fonctions amine primaire, amine secondaire et thiol, on peut citer les groupes silyles, par exemple les groupes triméthylsilyle et terbutyldiméthylsilyle. A titre d’agent de modification pour préparer un polymère portant une fonction silanol ou alcoxysilane selon la deuxième variante, on peut citer les composés diméthoxydiméthylsilane, diéthoxydiméthylsilane, diméthoxydiéthylsilane, diéthoxydiéthylsilane, (N,N-diméthyl-3-aminopropyl)méthyldiméthoxysilane, (N,N-diméthyl-3-aminopropyl)méthyldiéthoxysilane, (N,N-diméthyl-3-aminopropyl)éthyldiméthoxysilane, (N,N-diméthyl-3-aminopropyl)éthyl-diéthoxysilane, 3-méthoxy-3,8,8,9,9-pentaméthyl-2-oxa-7-thia-3,8-disiladecane, triméthoxy-méthylsilane, triéthoxyméthylsilane, triméthoxyéthylsilane, triéthoxyéthylsilane, (N,N-diméthylaminopropyl)triméthoxysilane, le (N,N-diméthylaminopropyl)triéthoxysilane, (N-(3-triméthoxysilyl)propyl)-N-(triméthylsilyl)silanamine, (N-(3-triéthoxysilyl)propyl)-N-(triméthyl-silyl)silanamine et 3,3-diméthoxy-8,8,9,9-tétraméthyl-2-oxa-7-thia-3,8-disiladecane, de préférence diméthoxydiméthylsilane, diméthoxydiéthylsilane, (N,N-diméthyl-3-aminopropyl)méthyldiméthoxysilane, (N,N-diméthyl-3-aminopropyl)éthyldiméthoxysilane, 3-méthoxy-3,8,8,9,9-pentaméthyl-2-oxa-7-thia-3,8-disiladecanetriméthoxyméthylsilane, triméthoxyéthylsilane, (N,N-diméthylaminopropyl)triméthoxysilane, (N-(3-triméthoxysilyl)-propyl)-N-(triméthylsilyl)silanamine et 3,3-diméthoxy-8,8,9,9-tétraméthyl-2-oxa-7-thia-3,8-disiladecane, de manière plus préférentielle triméthoxyméthylsilane, triméthoxyéthylsilane, (N,N-diméthylaminopropyl)triméthoxysilane, (N-(3-triméthoxysilyl)propyl)-N-(triméthylsilyl)-silanamine et 3,3-diméthoxy-8,8,9,9-tétraméthyl-2-oxa-7-thia-3,8-disiladecane. Qu’il s’agisse de la première ou de la deuxième variante, l’agent de modification est ajouté typiquement au milieu de polymérisation. Il est typiquement ajouté au milieu de polymérisation à un taux de conversion des monomères choisi par l’homme du métier selon la macrostructure souhaitée du polymère. L’étape de polymérisation étant conduite généralement sous pression d’éthylène, un dégazage du réacteur de polymérisation peut être réalisé avant l’ajout de l’agent de modification. L’agent de modification est ajouté dans des conditions inertes et anhydres au milieu de polymérisation, maintenu à la température de polymérisation. Il est typiquement utilisé de 0.25 à 10 moles d’agent de modification pour 1 mole de co-catalyseur, de préférence de 2 à 4 moles d’agent de modification pour 1 mole de co-catalyseur. L’agent de modification est mis en contact avec le milieu de polymérisation pendant un temps suffisant pour permettre la réaction de fonctionnalisation. Ce temps de contact est choisi judicieusement par l’homme du métier en fonction de la concentration du milieu réactionnel et de la température du milieu réactionnel. Typiquement, la réaction de fonctionnalisation est conduite sous agitation, à une température allant de 17 à 80°C, pendant 0.01 à 24 heures. Lorsque l’agent de modification porte une fonction protégée telle que décrite précédemment, l’étape de fonctionnalisation du polymère peut être suivie d’une réaction d’hydrolyse pour former un polymère portant une fonction déprotégée, comme une amine primaire, une amine secondaire ou une fonction thiol. Une réaction d’hydrolyse peut également suivre la réaction de fonctionnalisation du polymère lorsque la réaction de fonctionnalisation conduit à la formation d’un polymère portant une fonction alcoxysilane. L’hydrolyse du polymère portant une fonction alcoxysilane conduit à la préparation d’un polymère portant une fonction silanol. Lorsque le procédé comprend une étape de fonctionnalisation, l’agent de modification est préférentiellement un alcoxysilane, pouvant porter une autre fonction, telle qu’une fonction amine. En résumé, l’invention est mise en œuvre avantageusement selon l’un quelconque des modes de réalisation suivants 1 à 38 : Mode 1 : Système catalytique à base au moins : d’un métallocène de formule (Ia) ou (Ib), d’un composé diorganomagnésien à titre de co-catalyseur, {P(Cp 1 )(Cp 2 )Y} (Ia) Cp 3 Cp 4 Y (Ib) Y désignant un groupe comportant un atome de métal qui est une terre rare, Cp 1 , Cp 2 , Cp 3 et Cp 4 , identiques ou différents, étant choisis dans le groupe constitué par les groupes fluorényles, les groupes cyclopentadiényles et les groupes indényles, les groupes étant substitués ou non substitués, P étant un groupe pontant les deux groupes Cp 1 et Cp 2 , et comprenant un atome de silicium ou de carbone, le composé diorganomagnésien étant un composé asymétrique de formule (II) R B -Mg-R A (II) R B étant différent de R A , R B comprenant un noyau benzénique substitué par l’atome de magnésium, l’un des atomes de carbone du noyau benzénique en ortho du magnésium étant substitué par un méthyle, un éthyle, un isopropyle ou formant un cycle avec l'atome de carbone qui est son plus proche voisin et qui est en méta du magnésium, l’autre atome de carbone du noyau benzénique en ortho du magnésium étant substitué par un méthyle, un éthyle ou un isopropyle, R A étant un alkyle, un cycloalkyle ou un benzyle, substitué ou non. Mode 2 : Système catalytique selon le mode 1 dans lequel le métallocène est de formule (Ia). Mode 3 : Système catalytique selon l’un quelconque des modes 1 à 2 dans lequel Cp 1 et Cp 2 sont identiques et sont choisis dans le groupe constitué par les groupes fluorényles substitués et le groupe fluorényle non substitué de formule C 13 H 8 . Mode 4 : Système catalytique selon l’un quelconque des modes 1 à 3 dans lequel Cp 1 et Cp 2 représentent chacun un groupe fluorényle non substitué de formule C 13 H 8 . Mode 5 : Système catalytique selon l’un quelconque des modes 1 à 4, dans lequel le symbole Y représente le groupe Met-G, avec Met désignant un atome de métal qui est une terre rare et G désignant un groupe comprenant le motif borohydrure BH 4 ou désignant un atome d’halogène choisi dans le groupe constitué par le chlore, le fluor, le brome et l’iode. Mode 6 : Système catalytique selon le mode 5 dans lequel G désigne un atome de chlore ou le groupe de formule (III) (BH 4 ) (1+y)- L y -N x (III) dans laquelle L représente un métal alcalin choisi dans le groupe constitué par le lithium, le sodium et le potassium, N représente une molécule d’un éther, de préférence diéthyléther ou tétrahydrofurane, x, nombre entier ou non, est égal ou supérieur à 0, y, nombre entier, est égal ou supérieur à 0. Mode 7 : Système catalytique selon le mode 6 dans lequel G désigne le groupe de formule (III). Mode 8 : Système catalytique selon l’un quelconque des modes 1 à 7 dans lequel la terre rare est un lanthanide dont le numéro atomique varie de 57 à 71. Mode 9 : Système catalytique selon l’un quelconque des modes 1 à 8 dans lequel la terre rare est le néodyme. Mode 10 : Système catalytique selon l’un quelconque des modes 1 à 9 dans lequel le pont P répond à la formule ZR 1 R 2 , Z représentant un atome de silicium ou de carbone, R 1 et R 2 , identiques ou différents, représentant chacun un groupe alkyle comprenant de 1 à 20 atomes de carbone. Mode 11 : Système catalytique selon l’un quelconque des modes 1 à 10 dans lequel le pont P répond à la formule ZR 1 R 2 , Z représentant un atome de silicium ou de carbone, R 1 et R 2 , identiques ou différents, représentant chacun un méthyle. Mode 12 : Système catalytique selon l’un quelconque des modes 9 à 11 dans lequel Z représente un atome de silicium. Mode 13 : Système catalytique selon l’un quelconque des modes 1 à 12 dans lequel le métallocène est de formule (III-1), (III-2), (III-3), (III-4) ou (III-5) : [Me 2 Si(Flu) 2 Nd(µ-BH 4 ) 2 Li(THF)] (III-1) [{Me 2 SiFlu 2 Nd(µ-BH 4 ) 2 Li(THF)} 2 ] (III-2) [Me 2 SiFlu 2 Nd(µ-BH 4 )(THF)] (III-3) [{Me 2 SiFlu 2 Nd(µ-BH 4 )(THF)} 2 ] (III-4) [Me 2 SiFlu 2 Nd(µ-BH 4 )] (III-5) Flu représentant le groupe C 13 H 8 . Mode 14 : Système catalytique selon l’un quelconque des modes 1 à 13 dans lequel si l’un des 2 atomes de carbone du noyau benzénique de R B en ortho du magnésium est substitué par un isopropyle, le deuxième atome de carbone du noyau benzénique de R B en ortho du magnésium n’est pas substitué par un isopropyle. Mode 15 : Système catalytique selon l’un quelconque des modes 1 à 14 dans lequel les atomes de carbone du noyau benzénique de R B en ortho du magnésium sont substitués par un méthyle ou un éthyle. Mode 16 : Système catalytique selon l’un quelconque des modes 1 à 15 dans lequel les atomes de carbone du noyau benzénique de R B en ortho du magnésium sont substitués par un méthyle. Mode 17 : Système catalytique selon l’un quelconque des modes 1 à 16 dans lequel le composé diorganomagnésien est de formule (IV) R 1 et R 5 , identiques ou différents, représentent un méthyle ou un éthyle, de préférence un méthyle, R 2 , R 3 et R 4 , identiques ou différents, étant un atome d’hydrogène ou alkyle, R A étant un alkyle, un cycloalkyle ou un benzyle, substitué ou non. Mode 18 : Système catalytique selon le mode 17 dans lequel R 1 et R 5 représentent un méthyle. Mode 19 : Système catalytique selon l’un quelconque des modes 17 à 18 dans lequel R 2 et R 4 représentent un atome hydrogène. Mode 20 : Système catalytique selon l’un quelconque des modes 17 à 19 dans lequel R 3 est identique à R 1 et à R 5 . Mode 21 : Système catalytique selon l’un quelconque des modes 1 à 20 dans lequel R A représente un alkyle ayant 1 à 12 atomes de carbone. Mode 22 : Système catalytique selon l’un quelconque des modes 1 à 21 dans lequel R A représente un alkyle ayant de 2 à 10 atomes de carbone. Mode 23 : Système catalytique selon l’un quelconque des modes 1 à 22 dans lequel R A représente un alkyle ayant de 2 à 8 atomes de carbone. Mode 24 : Système catalytique selon l’un quelconque des modes 1 à 23 dans lequel R A représente un alkyle linéaire. Mode 25 : Système catalytique selon l’un quelconque des modes 1 à 24 dans lequel R A représente un n-butyle. Mode 26 : Système catalytique selon l’un quelconque des modes 1 à 25 dans lequel le rapport entre le nombre de mole de Mg du co-catalyseur et le nombre de mole de métal de terre rare du métallocène va de 1 à 100. Mode 27 : Système catalytique selon l’un quelconque des modes 1 à 26 dans lequel le rapport entre le nombre de mole de Mg du co-catalyseur et le nombre de mole de métal de terre rare du métallocène va de 1 à moins de 10. Mode 28 : Système catalytique selon l’un quelconque des modes 1 à 27, lequel système catalytique comprend un solvant hydrocarboné. Mode 29 : Système catalytique selon l’un quelconque des modes 1 à 28, lequel système catalytique est en solution dans un solvant hydrocarboné. Mode 30 : Système catalytique selon l’un quelconque des modes 28 à 29 dans lequel le solvant hydrocarboné est aromatique ou aliphatique. Mode 31 : Système catalytique selon l’un quelconque des modes 28 à 30 dans lequel le solvant hydrocarboné est aliphatique. Mode 32 : Système catalytique selon l’un quelconque des modes 28 à 31 dans lequel le solvant hydrocarboné est le méthylcyclohexane. Mode 33 : Système catalytique selon l’un quelconque des modes 28 à 32 dans lequel la concentration molaire en métal du métallocène dans le système catalytique a une valeur allant de 0.0001 à 0.2 mol/l. Mode 34 : Système catalytique selon l’un quelconque des modes 28 à 33 dans lequel la concentration molaire en métal du métallocène dans le système catalytique a une valeur allant de 0.001 à 0.03 mol/l. Mode 35 : Procédé de préparation d’un polymère qui comprend une étape de polymérisation d’un monomère M choisi dans le groupe des monomères constitués par les diènes conjugués, l’éthylène, les α-monooléfines et leurs mélanges en présence d’un système catalytique défini à l’un quelconque des modes 1 à 34. Mode 36 : Procédé selon le mode 35 dans lequel le monomère M est un mélange d’un 1,3-diène et d’éthylène, le 1,3-diène étant de préférence le 1,3-butadiène, l’isoprène, le myrcène, le β-farnésène ou leurs mélanges. Mode 37 : Procédé selon l’un quelconque des modes 35 à 36, lequel procédé comprend après l’étape de polymérisation l’ajout d’un agent de modification pour fonctionnaliser le polymère. Mode 38 : Procédé selon le mode 37 dans lequel l’agent de modification est un alcoxysilane. Les caractéristiques précitées de la présente invention, ainsi que d’autres, seront mieux comprises à la lecture de la description suivante de plusieurs exemples de réalisation de l’invention, donnés à titre illustratif et non limitatif. Matières premières : Le bromure de phényl magnésium en solution dans le diéthyléther à 3 mol/L, le bromure de mésityl magnésium en solution dans le diéthyléther à 1 mol/L, le bromure de triisopropylphénylmagnésium en solution dans le tétrahydrofurane à 0.5 mol/L sont obtenus chez Sigma-Aldrich et utilisés sans purification préalable. Synthèse des diorganomagnésiens : Caractérisation des diorganomagnésiens synthétisés : La structure des diorganomagnésiens est caractérisée par résonance magnétique nucléaire RMN 1D 1 H, 1 H- 13 C HSQC ((Heteronuclear Single Quantum Coherence), 1 H- 13 C HMBC (Heteronuclear Multiple-Bond Correlation). Le diorganomagnésien est analysé avec son solvant de synthèse et le THF-D 4 est ajouté à la solution pour réaliser le « lock » de la RMN. Mode opératoire des synthèses des diorganomagnésiens : Synthèse de butylphénylmagnésium (PhMgBu) : exemple non conforme à l’invention 1.2 mL de phényl-Mg-Br à 3 mol/L dans le diéthylether est introduit dans une bouteille steinie préalablement barbotée. 57 mL de n-BuLi à 0.06 mol/L dans le méthylcyclhexane (MCH), sont ensuite ajoutés à 23°C. Un précipité blanc se forme et la bouteille est laissée sous agitation une nuit à 23°C, sur un dispositif qui secoue la bouteille, dit secoueuse. Le précipité est filtré à l'aide d'un filtre à 0.45 µm lors du transfert de la phase liquide vers une autre bouteille steinie préalablement barbotée. La formation et la structure du diorganomagnésien symétrique sont confirmées par les analyses RMN, notamment par un signal de déplacement chimique de 6.55 à 6.6 ppm (proton du noyau benzénique) et un signal de déplacement chimique de -1 à -0.45 ppm (protons du butyle). Synthèse de butylmésitylmagnésium (MesMgBu) : 3.6 mL de mésityl-Mg-Br à 1 mol/L dans le diéthylether sont introduits dans une bouteille steinie préalablement barbotée. 57 mL de n-BuLi à 0.06 mol/L dans le MCH, sont ensuite ajoutés à 23°C. Un précipité blanc se forme et la bouteille est laissée sous agitation une nuit à 23°C sur une secoueuse. Le précipité est filtré à l'aide d'un filtre à 0.45 µm lors du transfert de la phase liquide vers une autre bouteille steinie préalablement barbotée. La formation et la structure du diorganomagnésien symétrique sont confirmées par les analyses RMN, notamment par un signal de déplacement chimique à 6.5 ppm (proton du noyau benzénique en méta du magnésium) et un signal de déplacement chimique à -0.5 ppm (proton en alpha du Mg sur la chaîne nbutyle). Synthèse de butyltriisopropylphenylmagnésium ((iPr) 3 PhMgBu) : 3 mL de triisopropylphenyl-Mg-Br à 0.5mol/L dans le tétrahydrofuranne (THF) sont introduit sdans une bouteille steinie préalablement barbotée. 25 mL de n-BuLi à 0.06mol/L dans le MCH sont ensuite ajoutés. Un léger précipité blanc se forme et la bouteille est laissée à température ambiante sur une secoueuse, une nuit. Le composé est utilisé directement en polymérisation. Copolymérisation de l’éthylène et du 1,3-butadiène : Le métallocène [{Me 2 SiFlu 2 Nd(µ-BH 4 ) 2 Li(THF) }] 2 est préparé selon le mode opératoire décrit dans la demande de brevet WO 2007054224. Le butyloctylmagnésium BOMAG (20% dans l’heptane, à 0.88 mol L -1 ) provient de Chemtura et est stocké dans un tube de Schlenk sous atmosphère inerte. L’éthylène, de qualité N35, provient de la société Air Liquide et est utilisé sans purification préalable. Le 1,3-butadiène est purifié sur gardes d’alumine. Le (N,N-diméthyl-3-aminopropyl)méthyldiméthoxysilane est obtenu chez ABCR et utilisé après dégazage. Le solvant méthylcyclohexane (MCH) provenant de chez BioSolve est séché et purifié sur colonne d’alumine dans une fontaine à solvant provenant de chez mBraun et utilisée en atmosphère inerte. Toutes les réactions sont effectuées en atmosphère inerte. Les systèmes catalytiques sont préparés selon le procédé divulgué dans la demande de brevet WO 2007054224 et décrit ci-après. Toutes les polymérisations et les réactions de fonctionnalisation de copolymères de l’éthylène et du 1,3-butadiène sont effectuées dans un réacteur à cuve jetable en verre de 500 mL (flacons Schott) muni d’une pale d’agitation en acier inoxydable. Le contrôle de la température est assuré grâce à un bain d’huile thermostaté connecté à une double enveloppe en polycarbonate. Ce réacteur possède toutes les entrées ou sorties nécessaires aux manipulations. Dans un réacteur en verre de 500 mL contenant du MCH, on ajoute le co-catalyseur, puis le métallocène. La quantité de co-catalyseur introduite est de 40 mg, le ratio entre le nombre de mole de Mg du co-catalyseur et le nombre de mole de Nd du métallocène est de 4.5. La durée d’activation est de 10 minutes, la température de réaction est de 20 °C. La polymérisation est conduite à 80°C et à une pression initiale de 4 bars absolue dans le réacteur en verre de 500 ml contenant 300 ml de solvant de polymérisation, le méthylcyclohexane, le système catalytique. Le 1,3-butadiène et l’éthylène sont introduits sous la forme d’un mélange gazeux contenant 20% molaire de 1,3-butadiène. La réaction de polymérisation est stoppée par refroidissement et dégazage du réacteur. Le copolymère est récupéré par précipitation dans du méthanol, puis séché. La masse pesée permet de déterminer l’activité catalytique moyenne du système catalytique exprimée en kilogramme de copolymère synthétisé par mole de métal néodyme et par heure (kg/mol.h). Sauf indication contraire, la polymérisation est stoppée par dégazage du réacteur et ajout de l’agent de fonctionnalisation à 80°C après formation de 12 à 13 g de polymère. Les co-catalyseurs utilisés sont le butyloctylmagnésium (BOMAG), le phenyl-Mg-butyl, le mesityl-Mg-butyl, le triisopropylphenyl-Mg-butyl. Pour chacun des co-catalyseurs, l’activité catalytique du système catalytique est déterminée. Les résultats figurent dans le tableau 1. Les polymères synthétisés sont caractérisés par RMN du proton et du carbone 13 et par chromatographie à exclusion de taille (SEC). Les résultats figurent dans le tableau 2 (microstructure) et le tableau 3 (macrostructure). Mode opératoire de fonctionnalisation : Lorsque la conversion en monomères souhaitée est atteinte, le contenu du réacteur est dégazé puis 2 équivalents (par rapport au magnésium) de l’agent de modification, le (N,N-diméthyl-3-aminopropyl)méthyldiméthoxysilane, sont introduits sous atmosphère inerte par surpression. Le milieu réactionnel est agité pendant 60 minutes à 80°C. Après réaction, le milieu est dégazé puis précipité dans du méthanol. Les polymères sont remis en solution dans du toluène, puis précipité dans le méthanol de manière à éliminer les molécules « silane » non greffés, ce qui permet d’améliorer la qualité des signaux des spectres pour la quantification du taux de fonction et l’intégration des différents signaux. Le polymère est antioxydé avec 0.2 pce de N-(1,3-diméthylbutyl)-N´-phényl-p-phénylènediamine et 0.6 pce de 2,2′-méthylènebis(6-tert-butyl-4-méthylphenol) puis séché à 60 °C sous vide jusqu’à masse constante. Il est ensuite analysé par SEC (THF), RMN 1 H, 13 C, 29 Si. Les résultats figurent dans le tableau 4. Résonance magnétique nucléaire (RMN) : Tous les produits de fonctionnalisation des copolymères de l’éthylène et du 1,3-butadiène sont caractérisés par spectrométrie RMN 1 H, 13 C, 29 Si. Les spectres RMN sont enregistrés sur un Spectromètre Brüker Avance III 500 MHz équipé d’une cryo-sonde « large bande » BBIz-grad 5 mm. L’expérience RMN 1 H quantitative, utilise une séquence simple impulsion 30° et un délai de répétition de 5 secondes entre chaque acquisition. 64 à 256 accumulations sont réalisées. L’expérience RMN 13 C quantitative, utilise une séquence simple impulsion 30° avec un découplage proton et un délai de répétition de 10 secondes entre chaque acquisition. 1024 à 10240 accumulations sont réalisées. Les expériences bidimensionnelles 1 H/ 13 C et 1 H/ 29 Si sont utilisées dans le but de déterminer la structure des polymères fonctionnels. La détermination de la microstructure des copolymères est définie dans la littérature, selon l’article de Llauro et al ., Macromolecules 2001 , 34, 6304-6311. La structure chimique finale de chaque polymère fonctionnel est identifiée par RMN ( 1 H, 13 C et 29 Si). Chromatographie à exclusion de taille (SEC) : a) Pour les copolymères solubles à température ambiante dans le tétrahydrofuranne (THF), on a déterminé les masses molaires par chromatographie d'exclusion stérique dans le THF. On a injecté les échantillons à l'aide d'un injecteur " Waters 717 " et d'une pompe " Waters 515 HPLC " à un débit de 1 ml.min -1 dans une série de colonnes " Polymer Laboratories ". Cette série de colonnes, placée dans une enceinte thermostatée à 45°C, est composée de : - 1 précolonne PL Gel 5 µm, - 2 colonnes PL Gel 5 µm Mixte C, - 1 colonne PL Gel 5 µm-500 Å. On a réalisé la détection à l'aide d'un réfractomètre " Waters 410 ". On a déterminé les masses molaires par calibration universelle en utilisant des étalons de polystyrène certifiés par " Polymer Laboratories " et une double détection avec réfractomètre et couplage au viscosimètre. Sans être une méthode absolue, la SEC permet d'appréhender la distribution des masses moléculaires d'un polymère. A partir de produits étalons commerciaux de type Polystyrène les différentes masses moyennes en nombre (Mn) et en poids (Mw) peuvent être déterminées et l'indice de polymolécularité calculé, également appelé dispersité (Ip = Mw/Mn). b) Pour les copolymères insolubles à température ambiante dans le tétrahydrofurane, les masses molaires ont été déterminées dans le 1,2,4- trichlorobenzène. On les a tout d'abord dissous à chaud (4 h 00 à 150°C), puis on les a injectés à 150°C avec un débit de 1 ml.min -1 dans un chromatographe " Waters Alliance GPCV 2000 " équipé de trois colonnes " Styragel " (2 colonnes " HT6E " et 1 colonne " HT2 "). On a effectué la détection à l'aide d'un réfractomètre " Waters ". On a déterminé les masses molaires par calibration relative en utilisant des étalons polystyrène certifiés par " Polymer Laboratories ". Exemple Co-catalyseur Activité (Kg/mol.h) 1 BOMAG 125 2 PhMgBu 71 3 MesMgBu 143 4 (iPr)3PhMgBu 32 Co-catalyseur % Eth dans EBR (1) % PB1,2/EBR (2) % PB1,4/EBR (3) % cycles/EBR (4) BOMAG 80 ≈4 4-5 11-12 PhMgBu 79 5 4 11 MesMgBu 76-78 5-6 5 11-13 (iPr)3PhMgBu 77 6 5 11 (1) taux molaire de motif (CH2-CH2) dans le copolymère (2) taux molaire de motif (CH2-C(CH=CH2)) dans le copolymère (3) taux molaire de motif (CH2-CH=CH-CH2) dans le copolymère (4) taux molaire de motif 1,2-cyclohexanediyle dans le copolymère. Exemple Co-catalyseur nMg (µmol) (1) mpolymère (g) (2) Ip (3) 1 BOMAG 278 11.5 1.40 2 PhMgBu 282 13.4 1.41 3 MesMgBu 275 13.1 1.30 4 (iPr)3PhMgBu 293 2.2 1.51 (1) nombre de moles de magnésium introduit dans le réacteur (2) masse de copolymère formé (3) indice de polymolécularité du copolymère. Exemple Co-catalyseur Taux de fonction 1 BOMAG 45% 2 PhMgBu 46% 3 MesMgBu 57% 4 (iPr)3PhMgBu 60% Les résultats consignés dans le tableau 4 montrent que les systèmes catalytiques selon l’invention (exemples 3 et 4) qui se distinguent de ceux de l’état de la technique par la présence dans le co-catalyseur d’un noyau benzénique disubstitué en ortho du magnésium permettent d’améliorer le taux de chaînes polymères fonctionnelles dans la réaction de fonctionnalisation de copolymère d’éthylène et de 1,3-diène. Il est obtenu un gain de 11% dans le rendement de la réaction de fonctionnalisation. Ces résultats sont obtenus alors même que la microstructure et la macrostructure (Ip) des polymères synthétisés dans les exemples 1 à 4 sont quasi identiques (tableaux 2 et 3). Une amélioration du procédé de synthèse des polymères peut être aussi observée, lorsque les substituants du noyau benzénique en ortho du magnésium dans le composé diorganomagnésien asymétrique sont tous les deux différents d’un groupe isopropyle (tableau 1). En effet, l’activité catalytique dans l’exemple 3 est la plus forte : un gain d’au moins 10% est obtenu par rapport aux autres exemples. En résumé, l’utilisation combinée du métallocène et du composé diorganomagnésien asymétrique tels que décrits selon les modes de réalisation de l’invention permet d’augmenter le taux de chaînes polymères fonctionnelles. Même l’activité catalytique dans la synthèse de polymères peut être aussi améliorée lorsque les substituants du noyau benzénique en ortho du magnésium dans le composé diorganomagnésien asymétrique sont tous les deux différents d’un groupe isopropyle. Système catalytique à base au moins : d’un métallocène de formule (Ia) ou (Ib), de préférence (Ia), d’un composé diorganomagnésien à titre de co-catalyseur, {P(Cp 1 )(Cp 2 )Y} (Ia) Cp 3 Cp 4 Y (Ib) Y désignant un groupe comportant un atome de métal qui est une terre rare, Cp 1 , Cp 2 , Cp 3 et Cp 4 , identiques ou différents, étant choisis dans le groupe constitué par les groupes fluorényles, les groupes cyclopentadiényles et les groupes indényles, les groupes étant substitués ou non substitués, P étant un groupe pontant les deux groupes Cp 1 et Cp 2 , et comprenant un atome de silicium ou de carbone, le composé diorganomagnésien étant un composé asymétrique de formule (II) R B -Mg-R A (II) R B étant différent de R A , R B comprenant un noyau benzénique substitué par l’atome de magnésium, l’un des atomes de carbone du noyau benzénique en ortho du magnésium étant substitué par un méthyle, un éthyle, un isopropyle ou formant un cycle avec l'atome de carbone qui est son plus proche voisin et qui est en méta du magnésium, l’autre atome de carbone du noyau benzénique en ortho du magnésium étant substitué par un méthyle, un éthyle ou un isopropyle , R A étant un alkyle, un cycloalkyle ou un benzyle, substitué ou non. Système catalytique selon la revendication 1 dans lequel Cp 1 et Cp 2 sont identiques et sont choisis dans le groupe constitué par les groupes fluorényles substitués et le groupe fluorényle non substitué de formule C 13 H 8 , de préférence représentent chacun un groupe fluorényle non substitué de formule C 13 H 8 . Système catalytique selon l’une quelconque des revendications 1 à 2, dans lequel le symbole Y représente le groupe Met-G, avec Met désignant un atome de métal qui est une terre rare et G désignant un groupe comprenant le motif borohydrure BH 4 ou désignant un atome d’halogène choisi dans le groupe constitué par le chlore, le fluor, le brome et l’iode. Système catalytique selon la revendication 3 dans lequel G désigne un atome de chlore ou le groupe de formule (III) (BH 4 ) (1+y)- L y -N x (III) dans laquelle L représente un métal alcalin choisi dans le groupe constitué par le lithium, le sodium et le potassium, N représente une molécule d’un éther, de préférence diéthyléther ou tétrahydrofurane, x, nombre entier ou non, est égal ou supérieur à 0, y, nombre entier, est égal ou supérieur à 0. Système catalytique selon l’une quelconque des revendications 1 à 4 dans lequel la terre rare est un lanthanide dont le numéro atomique varie de 57 à 71, de préférence le néodyme. Système catalytique selon l’une quelconque des revendications 1 à 5 dans lequel le pont P répond à la formule ZR 1 R 2 , Z représentant un atome de silicium ou de carbone, R 1 et R 2 , identiques ou différents, représentant chacun un groupe alkyle comprenant de 1 à 20 atomes de carbone, de préférence un méthyle. Système catalytique selon l’une quelconque des revendications 1 à 6 dans lequel le métallocène est de formule (III-1), (III-2), (III-3), (III-4) ou (III-5) : [Me 2 Si(Flu) 2 Nd(µ-BH 4 ) 2 Li(THF)] (III-1) [{Me 2 SiFlu 2 Nd(µ-BH 4 ) 2 Li(THF)} 2 ] (III-2) [Me 2 SiFlu 2 Nd(µ-BH 4 )(THF)] (III-3) [{Me 2 SiFlu 2 Nd(µ-BH 4 )(THF)} 2 ] (III-4) [Me 2 SiFlu 2 Nd(µ-BH 4 )] (III-5) Flu représentant le groupe C 13 H 8 . Système catalytique selon l’une quelconque des revendications 1 à 7 dans lequel si l’un des 2 atomes de carbone du noyau benzénique de R B en ortho du magnésium est substitué par un isopropyle, le deuxième atome de carbone du noyau benzénique de R B en ortho du magnésium n’est pas substitué par un isopropyle. Système catalytique selon l’une quelconque des revendications 1 à 8 dans lequel les atomes de carbone du noyau benzénique de R B en ortho du magnésium sont substitués par un méthyle ou un éthyle, de préférence un méthyle. Système catalytique selon l’une quelconque des revendications 1 à 9 dans lequel le composé diorganomagnésien est de formule (IV) R 1 et R 5 , identiques ou différents, représentent un méthyle ou un éthyle, de préférence un méthyle, R 2 , R 3 et R 4 , identiques ou différents, étant un atome d’hydrogène ou alkyle, R A étant un alkyle, un cycloalkyle ou un benzyle, substitué ou non. Système catalytique selon l’une quelconque des revendications 1 à 10 dans lequel R A représente un alkyle ayant de 2 à 10 atomes de carbone, de préférence de 2 à 8 atomes de carbone. Système catalytique selon l’une quelconque des revendications 1 à 11 dans lequel le rapport entre le nombre de mole de Mg du co-catalyseur et le nombre de mole de métal de terre rare du métallocène va de 1 à 100, de préférence de 1 à moins de 10. Procédé de préparation d’un polymère qui comprend une étape de polymérisation d’un monomère M choisi dans le groupe des monomères constitués par les diènes conjugués, l’éthylène, les α-monooléfines et leurs mélanges en présence d’un système catalytique défini à l’une quelconque des revendications 1 à 12. Procédé selon la revendication 13 dans lequel le monomère M est un mélange d’un 1,3-diène et d’éthylène, le 1,3-diène étant de préférence le 1,3-butadiène, l’isoprène, le myrcène, le β-farnésène ou leurs mélanges. Procédé selon la revendication 14, lequel procédé comprend après l’étape de polymérisation l’ajout d’un agent de modification pour fonctionnaliser le polymère, l’agent de modification étant de préférence un alcoxysilane.